(57)【要約】【課題】極圧性に優れた潤滑油組成物を提供する。【解決手段】ポリ−α−オレフィンを必須とし、アルキルナフタレンを含んでもよい組成からなり、ポリ−α−オレフィン１００質量部に対し、アルキルナフタレンを０〜１５０質量部含有する基油を２０〜７５質量％、過塩基性カルシウムスルホネートを２０〜６０質量％、ジアルキルジチオリン酸亜鉛を５〜２０質量％含有する潤滑油組成物。【選択図】なし【特許請求の範囲】
【請求項１】
ポリ−α−オレフィンを必須とし、アルキルナフタレンを含んでもよい組成からなり、ポリ−α−オレフィン１００質量部に対し、アルキルナフタレンを０〜１５０質量部含有する基油を２０〜７５質量％、過塩基性カルシウムスルホネートを２０〜６０質量％、ジアルキルジチオリン酸亜鉛を５〜２０質量％含有することを特徴とする潤滑油組成物。
【請求項２】
前記基油は、ポリ−α−オレフィン１００質量部に対し、アルキルナフタレンを５〜１５０質量部含有する、請求項１に記載の潤滑油組成物。
【請求項３】
前記過塩基性カルシウムスルホネート１０質量部に対し、前記ジアルキルジチオリン酸亜鉛を１〜５質量部含有する、請求項１又は２に記載の潤滑油組成物。
【請求項４】
塩基価が１５０〜３５０ｍｇＫＯＨ／ｇである、請求項１〜３のいずれか１項に記載の潤滑油組成物。
【請求項５】
自動車用潤滑油、二輪車用潤滑油、工業用潤滑油、ギヤ油及び金属加工油から選ばれる一種以上として用いられる、請求項１〜４のいずれか１項に記載の潤滑油組成物。
【発明の詳細な説明】
【技術分野】
【０００１】
本発明は、極圧性及び耐摩耗性に優れた潤滑油組成物に関する。
【背景技術】
【０００２】
従来より、自動車用潤滑油、二輪車用潤滑油、工業用潤滑油、ギヤ油、金属加工油等に含ませる極圧添加剤として、塩素化パラフィンが使用されている。
【０００３】
しかしながら、塩素化パラフィンは発がん性があり、安全性に問題があった。また、塩素化パラフィンを含んだ廃油を燃焼すると、ダイオキシン類が発生するので、地球環境への影響が懸念される。そこで、塩素化パラフィンを使用しない潤滑油組成物の開発が進められている。
【０００４】
特許文献１には、潤滑油基油と、ジアルキルジチオリン酸亜鉛を該潤滑油組成物の全量に対する亜鉛量換算で０．０７〜０．１５質量と、過塩基性カルシウムスルホネート及び過塩基性カルシウムフェネートから選ばれる１種類以上の金属型清浄剤を該潤滑油組成物の全量に対するカルシウム量換算で０．１〜０．７質量％と、平均分子量８００〜２６００のポリアルケニル基を有するコハク酸イミド及びそのホウ素誘導体から選ばれる１種類以上を該潤滑油組成物の全量に対する窒素濃度換算で０．００５〜０．０６質量％とを含有する農業機械用潤滑油組成物が開示されている。
【先行技術文献】
【特許文献】
【０００５】
【特許文献１】特開２００９−１４４０９８号公報
【発明の概要】
【発明が解決しようとする課題】
【０００６】
しかしながら、過塩基性カルシウムスルホネートやジアルキルジチオリン酸亜鉛は、高度に精製して芳香族成分がゼロに近い潤滑油基油への溶解性が低く、過塩基性カルシウムスルホネートやジアルキルジチオリン酸亜鉛の含有量をたかめることはできなかった。このため、特許文献１に開示された潤滑油組成物であっても、苛酷な潤滑条件下における極圧性や耐摩耗性は十分満足できるものではなかった。
【０００７】
したがって、本発明の目的は、非常に苛酷な潤滑条件下においても極圧性及び耐摩耗性に優れた潤滑油組成物を提供することにある。
【課題を解決するための手段】
【０００８】
上記目的を達成するため、本発明の潤滑油組成物は、ポリ−α−オレフィンを必須とし、アルキルナフタレンを含んでもよい組成からなり、ポリ−α−オレフィン１００質量部に対し、アルキルナフタレンを０〜１５０質量部含有する基油を２０〜７５質量％、過塩基性カルシウムスルホネートを２０〜６０質量％、ジアルキルジチオリン酸亜鉛を５〜２０質量％含有することを特徴とする。
【０００９】
本発明の潤滑油組成物の前記基油は、ポリ−α−オレフィン１００質量部に対し、アルキルナフタレンを５〜１５０質量部含有することが好ましい。
【００１０】
本発明の潤滑油組成物は、前記過塩基性カルシウムスルホネート１０質量部に対し、前記ジアルキルジチオリン酸亜鉛を１〜５質量部含有することが好ましい。
【００１１】
本発明の潤滑油組成物は、塩基価が１５０〜３５０ｍｇＫＯＨ／ｇであることが好ましい。
【００１２】
本発明の潤滑油組成物は、自動車用潤滑油、二輪車用潤滑油、工業用潤滑油、ギヤ油及び金属加工油から選ばれる一種以上として用いられることが好ましい。
【発明の効果】
【００１３】
本発明の潤滑油組成物は、基油が、ポリ−α−オレフィンを必須とし、アルキルナフタレンを含んでもよい組成からなる。この基油は、酸化安定性が良く、流動点が低く、過塩基性カルシウムスルホネートやジアルキルジチオリン酸亜鉛との相溶性に優れるので、過塩基性カルシウムスルホネートやジアルキルジチオリン酸亜鉛を大量に含有させても、沈殿が生じ難い。なかでも、ポリ−α−オレフィン１００質量部に対し、アルキルナフタレンを５〜１５０質量部含有してなる組成の基油は、過塩基性カルシウムスルホネートやジアルキルジチオリン酸亜鉛との相溶性がより良好である。そして、過塩基性カルシウムスルホネートを２０〜６０質量％、ジアルキルジチオリン酸亜鉛を５〜２０質量％含有するので、極圧性、耐摩耗性に優れた潤滑油組成物とすることができる。
【発明を実施するための形態】
【００１４】
本発明の潤滑油組成物は、基油を２０〜７５質量％含有する。基油の含有量は、３０〜７０質量％が好ましく、４０〜７０質量％がより好ましい。基油の含有量が２０質量％未満であると、過塩基性カルシウムスルホネートやジアルキルジチオリン酸亜鉛が完全に溶解せず、沈殿物が生じる。７５質量％を超えると、過塩基性カルシウムスルホネートやジアルキルジチオリン酸亜鉛の含有量が低下するので、極圧性及び耐摩耗性に優れた潤滑油組成物が得られない。
【００１５】
本発明の潤滑油組成物で用いる基油は、ポリ−α−オレフィンを必須とし、アルキルナフタレンを含んでもよい組成からなる。基油は、ポリ−α−オレフィン１００質量部に対し、アルキルナフタレンを０〜１５０質量部含有し、好ましくは５〜１５０質量部含有し、より好ましくは５〜５０質量部含有する。すなわち、基油は、ポリ−α−オレフィン単独又は、ポリ−α−オレフィンとアルキルナフタレンとの２成分系からなる。ポリ−α−オレフィンは、流動点が−４０℃以下であり、酸化安定性が良く、流動点が低く、過塩基性カルシウムスルホネートやジアルキルジチオリン酸亜鉛との相溶性に優れる。なかでも、ポリ−α−オレフィンと、アルキルナフタレンとを併用することで、過塩基性カルシウムスルホネートやジアルキルジチオリン酸亜鉛との相溶性をより向上できる。
【００１６】
ポリ−α−オレフィンの数平均分子量は、２３０〜５００が好ましく、３００〜４００がより好ましい。数平均分子量が２３０未満であると、粘度が低く、潤滑油としての所望の特性が得られにくい。数平均分子量が５００を超えると粘度が高くなりすぎて、潤滑性が劣る。
【００１７】
アルキルナフタレンの数平均分子量は、４６０〜５６０が好ましく、４６０〜５００がより好ましい。数平均分子量が４６０未満であると、粘度が低く、潤滑油としての所望の特性が得られにくい。数平均分子量が５６０を超えると粘度が高くなりすぎて、潤滑性が劣る。
【００１８】
なお、基油として、アルキルナフタレンを単独で使用した場合は、過塩基性カルシウムスルホネートやジアルキルジチオリン酸亜鉛との相溶性が不十分であり、保存中に過塩基性カルシウムスルホネートやジアルキルジチオリン酸亜鉛が析出して沈殿物となり易い。
【００１９】
また、基油として、ポリオールエステル、ポリグリコールエステル、二塩基酸エステルなどのエステル系油を併用すると、極圧性に優れた潤滑油組成物が得られ難い。この理由としては、おそらく、エステル系油は、金属等の基材に対する吸着力が、過塩基性カルシウムスルホネートやジアルキルジチオリン酸亜鉛よりも強いため、基材表面がエステル系油で優先的に被覆され易くなるためであると考えられる。また、基油として、溶剤精製油や水素化精製油等の鉱物油を併用すると、流動点が高くなり、粘度指数が限定されてくる。
【００２０】
本発明の潤滑油組成物は、過塩基性カルシウムスルホネートを２０〜６０質量％含有する。過塩基性カルシウムスルホネートは、過塩基性カルシウムスルホネート中の硫黄成分が、鉄基材と反応して強靭な硫化鉄（ＦｅＳ）が形成されるので、鉄基材の表面をより強靭なものにできる。そして、過塩基性カルシウムスルホネートに含まれる微細な炭酸カルシウム（ＣａＣＯ３）が、固体潤滑剤として作用するため、優れた極圧性や耐摩耗性をもたらすことができる。過塩基性カルシウムスルホネートの含有量は、３０〜５０質量％が好ましく、３５〜４５質量％がより好ましい。過塩基性カルシウムスルホネートの含有量が２０質量％未満であると、充分な極圧性を発揮できない。６０質量％を超えても、極圧性はほぼ高い値で一定となるので経済的に無駄である。
【００２１】
本発明の潤滑油組成物で用いる過塩基性カルシウムスルホネートは、塩基価が４００〜５００ｍｇＫＯＨ／ｇであるものが好ましい。なお、本発明において、塩基価は、ＪＩＳ  Ｋ２５０１の過塩素酸法によって測定される塩基価の値のことである。
【００２２】
過塩基性カルシウムスルホネートの具体例としては、例えば、下記式（１）で表わされるもの等が挙げられる。
【００２３】
【化１】
2012162607.tif 000002
【００２４】
式（１）において、Ｒ１、Ｒ２は、水素原子又は炭素数１〜３０のアルキル基であり、ｎは１〜３０の整数である。
【００２５】
本発明の潤滑油組成物は、ジアルキルジチオリン酸亜鉛を５〜２０質量％含有する。ジアルキルジチオリン酸亜鉛は、過塩基性カルシウムスルホネート中の硫黄成分と、鉄基材と反応して形成される硫化鉄層の表層に、硫化亜鉛やリン化亜鉛等の被膜を形成して、耐摩耗性が高められる。更には、酸化防止機能、さび止め機能等を付与することもできる。ジアルキルジチオリン酸亜鉛の含有量は、７〜１５質量％が好ましく、８〜１２質量％がより好ましい。ジアルキルジチオリン酸亜鉛の含有量が５質量％未満であると、極圧性や耐摩耗性が不十分であり、２０質量％を超えても、極圧性や耐摩耗性は変化しないので、経済的ではない。
【００２６】
また、潤滑油組成物中における過塩基性カルシウムスルホネートとジアルキルジチオリン酸亜鉛との割合は、過塩基性カルシウムスルホネート１０質量部に対し、ジアルキルジチオリン酸亜鉛を好ましくは１〜５質量部、より好ましくは１〜３質量部とする。
【００２７】
本発明の潤滑油組成物で用いるジアルキルジチオリン酸亜鉛は、下記式（２）で表わされる化合物が好ましく用いられる。
【００２８】
【化２】
2012162607.tif 000003
【００２９】
式（２）において、Ｒ３〜Ｒ６は、炭素数８〜２４の１級アルキル基である。
【００３０】
本発明の潤滑油組成物は、必要に応じて、酸化防止剤、摩擦調整剤、錆止め剤、消泡剤等の各種添加剤を含有させてもよい。酸化防止剤としては、２，６−ジターシャリ−ブチル−４−メチルフェノール等のフェノール系酸化防止剤、フェニル−α−ナフチルアミン、フェニル−β−ナフチルアミン等のアミン系酸化防止剤が挙げられる。摩擦調整剤としては、トリクレジルフォスフェート、モリブデンジチオカーバメイト等が挙げられる。これらの各種添加剤の含有量は、合計で２質量％以下が好ましい。
【００３１】
本発明の潤滑油組成物は、塩基価が１５０〜３５０ｍｇＫＯＨ／ｇであることが好ましく、２００〜３００ｍｇＫＯＨ／ｇであることがより好ましい。塩基価が１５０ｍｇＫＯＨ／ｇ未満であると極圧性や耐摩耗性が低下する傾向にあり、３５０ｍｇＫＯＨ／ｇを超えても、極圧性や耐摩耗性は殆ど変化しないのでこれ以上は経済的に無駄である。
【００３２】
本発明の潤滑油組成物は、そのまま使用してもよく、現在使用中の各潤滑油に対し、５〜１０質量％の割合で添加して使用してもよい。高荷重の厳しい極圧条件下などの特に条件の厳しい潤滑箇所での使用においては、本発明の潤滑油組成物は、そのまま使用することが好ましい。
【００３３】
本発明の潤滑油組成物は、極圧性、耐摩耗性に優れ、曽田式四球試験機を用い、ＪＩＳ  Ｋ  ２５１９に準拠して測定した耐荷重性試験結果が１５ｋｇ／ｃｍ２以上（好ましくは１５〜２０ｋｇ／ｃｍ２）であり、チムケン試験機を用い、ＪＩＳ  Ｋ２５１９に準拠して測定した耐荷重性試験結果が５００ｋｇ／ｃｍ２以上（好ましくは５００〜８００ｋｇ／ｃｍ２、より好ましくは７００〜８００ｋｇ／ｃｍ２）であり、ファレックス試験機を用い、ＡＳＴＭ  Ｄ  ３２３３に準拠して測定した耐荷重性試験結果が２０００〜３５００ｌｂｓ（好ましくは２５００ｌｂｓ以上）である。
【００３４】
本発明の潤滑油組成物は、自動車用潤滑油、二輪車用潤滑油、工業用潤滑油、ギヤ油、金属加工油等の用途に好ましく用いることができる。工業用潤滑油としては、軸受油、歯車油、圧延油、線伸油等が挙げられる。金属加工油としては、切削油、プレス油、圧延油等が挙げられる。
【００３５】
本発明の潤滑油組成物は、特に、歯車油、軸受油、圧延油、切削油、工業用潤滑油、内燃機関用潤滑油などの特に条件の厳しい潤滑箇所での用途において特に好ましく用いることができる。
【実施例】
【００３６】
以下、本発明の効果について、実施例を用いて説明する。
【００３７】
ポリ−α−オレフィンと、アルキルナフタレンと、過塩基性カルシウムスルホネートと、ジアルキルジチオリン酸亜鉛とを、それぞれ表１に示す割合で混合し、例１〜５の潤滑油組成物を製造した。得られた各潤滑油組成物について、曽田式四球試験機、チムケン試験機及びファレックス試験機を用い、耐荷重性試験を行った。なお、曽田式四球試験機及びチムケン試験機では、ＪＩＳ  Ｋ  ２５１９に準拠して耐荷重性試験を行った。また、ファレックス試験機では、ＡＳＴＭ  Ｄ  ３２３３に準拠して耐荷重性試験を行った。結果を表１にまとめて記す。
【００３８】
【表１】
2012162607.tif 000004
【００３９】
表１に示すように、アルキルナフタレンのみを基油として用いた例５の潤滑油組成物は、極圧性が著しく劣るものであった。
【００４０】
これに対し、例１〜４の潤滑油組成物は、極圧性に優れていた。なかでも、ポリ−α−オレフィンとアルキルナフタレンとを併用した例２〜４の潤滑油組成物は、透明な性状で、過塩基性カルシウムスルホネートやジアルキルジチオリン酸亜鉛が良好に溶解しており、優れた極圧性を示した。